(57)【特許請求の範囲】
【請求項１】
組成式ｘＣａａＴｉｂＯ３−（１−ｘ）ＬｎｃＡｌｄＯ３〔但し、０．５４≦ｘ≦０．８２である。〕で表され、上記ＬｎがＹ、Ｌａ、Ｃｅ、Ｐｒ、Ｎｄ、Ｓｍ、Ｅｕ、Ｇｄ、Ｄｙ、Ｅｒ及びＹｂのうちの少なくとも１種であり、且つ、ａ／ｂ及びｃ／ｄがいずれも０．８〜１．２である主成分と、
該主成分を１００質量部とした場合に、Ｎａ２Ｏ換算で０．０２〜０．５質量部のＮａ及びＴａ２Ｏ５換算で０．３〜５質量部のＴａを含有するマイクロ波誘電体磁器組成物。
【請求項２】
上記Ｌｎの少なくとも一部がＬａである請求項１記載のマイクロ波誘電体磁器組成物。
【請求項３】
上記主成分を１００質量部とした場合に、ＭｎＯ２換算で０．５質量部以下のＭｎを含有する請求項１又は２記載のマイクロ波誘電体磁器組成物。
【請求項４】
Ｃａ元素を含有する酸化物及び／又は加熱によって酸化物となるＣａ元素を含有する化合物、Ｔｉ元素を含有する酸化物及び／又は加熱によって酸化物となるＴｉ元素を含有する化合物、Ｌｎ元素を含有する酸化物及び／又は加熱によって酸化物となるＬｎ元素を含有する化合物（Ｌｎ：Ｙ、Ｌａ、Ｃｅ、Ｐｒ、Ｎｄ、Ｓｍ、Ｅｕ、Ｇｄ、Ｄｙ、Ｅｒ及びＹｂのうちの少なくとも１種）、Ａｌ元素を含有する酸化物及び／又は加熱によって酸化物となるＡｌ元素を含有する化合物、Ｎａ元素を含有する酸化物及び／又は加熱によって酸化物となるＮａ元素を含有する化合物、並びにＴａ元素を含有する酸化物及び／又は加熱によって酸化物となるＴａ元素を含有する化合物を原料として用い、
上記Ｃａ元素、上記Ｔｉ元素、上記Ｌｎ元素及び上記Ａｌ元素のモル比がｘ：ｘ：（１−ｘ）：（１−ｘ）〔但し、０．５４≦ｘ≦０．８２である。〕となり、且つ、上記Ｎａ元素を含有する酸化物及び／又は加熱によって酸化物となるＮａ元素を含有する化合物及び上記Ｔａ元素を含有する酸化物及び／又は加熱によって酸化物となるＴａ元素を含有する化合物が、上記Ｃａ元素を含有する酸化物及び／又は加熱によって酸化物となるＣａ元素を含有する化合物、上記Ｔｉ元素を含有する酸化物及び／又は加熱によって酸化物となるＴｉ元素を含有する化合物、上記Ｌｎ元素を含有する酸化物及び／又は加熱によって酸化物となるＬｎ元素を含有する化合物、及び上記Ａｌ元素を含有する酸化物及び／又は加熱によって酸化物となるＡｌ元素を含有する化合物の合計を１００質量部とした場合に、Ｎａ２Ｏ換算で０．０２〜０．５質量部及びＴａ２Ｏ５換算で０．３〜５質量部となる量で上記各原料を混合して原料混合物とし、次いで、該原料混合物を焼成することにより得られることを特徴とするマイクロ波誘電体磁器組成物。
【請求項５】
共振周波数８００ＭＨｚにおける無負荷Ｑ値が３００００以上である請求項１乃至４のうちのいずれか１項に記載のマイクロ波誘電体磁器組成物。
【請求項６】
共振周波数の温度係数が−１０〜＋１０ｐｐｍ／℃である請求項１乃至５のうちのいずれか１項に記載のマイクロ波誘電体磁器組成物。
【請求項７】
請求項１乃至６のうちのいずれか１項に記載のマイクロ波誘電体磁器組成物からなる誘電体共振器。
【請求項８】
共振周波数８００ＭＨｚにおける無負荷品質係数が３００００以上である請求項７記載の誘電体共振器。
【発明の詳細な説明】
【０００１】
【発明の属する技術分野】
本発明は、特定の結晶構造を有する主成分と、Ｎａ成分とを含有し、均質な焼結体からなるマイクロ波誘電体磁器組成物（以下、「誘電体磁器組成物」という。）、及びこれを用いてなる誘電体共振器に関する。本発明の誘電体磁器組成物は、マイクロ波領域における誘電体共振器、フィルタの他、マイクロ波集積回路基板、各種マイクロ波回路のインピーダンス整合部材等として利用することができる。
【０００２】
【従来の技術】
ＣａＴｉＯ3系組成物からなり、ペロブスカイト型の結晶構造を有する主成分に、Ａｌ2Ｏ3、ＭｎＯ2等の酸化物を含有させることにより、マイクロ波領域で、実用上、十分な比誘電率（以下、「εr」と表す。）及び無負荷品質係数（以下、「Ｑｕ」と表す。）を有し、共振周波数の温度係数（以下、「τf」と表す。）の絶対値が小さい誘電体磁器組成物が得られることが、特開平１１−１９９３２０号公報等に開示されている。この誘電体磁器組成物では、Ｑｕは３５００〜４２００であり、且つτfは０〜＋８．０ｐｐｍ／℃であって、優れた誘電特性を有している。
【０００３】
【発明が解決しようとする課題】
また、本発明者等は、上記の公報に開示された誘電体磁器組成物において、Ａｌの一部を希土類元素に置換することにより、同様に優れた誘電特性を有する誘電体磁器組成物が得られることを見出し、出願（特願平１１−２９５５６３号）した。
しかし、これらの誘電体磁器組成物では、特に大型の共振器等とした場合に、全体が十分に焼結した均質な製品とすることができず、Ｑｕが低下する等の問題がある。
【０００４】
本発明は、上記の状況に鑑みなされたものであり、実用上、十分なεr及びＱｕを有し、且つτfの絶対値も小さくすることができる誘電体磁器組成物を提供することを目的とする。また、本発明は、この優れた誘電特性を有する誘電体磁器組成物からなり、特に大型の誘電体共振器等であっても、高いＱｕを有する製品を提供することを目的とする。
【０００５】
【課題を解決するための手段】
本発明の誘電体磁器組成物は、組成式ｘＣａaＴｉbＯ3−（１−ｘ）ＬｎcＡｌdＯ3〔但し、０．５４≦ｘ≦０．８２である。〕で表され、上記ＬｎがＹ、Ｌａ、Ｃｅ、Ｐｒ、Ｎｄ、Ｓｍ、Ｅｕ、Ｇｄ、Ｄｙ、Ｅｒ及びＹｂのうちの少なくとも１種であり、且つ、ａ／ｂ及びｃ／ｄがいずれも０．８〜１．２である主成分と、該主成分を１００質量部とした場合に、Ｎａ2Ｏ換算で０．０２〜０．５質量部のＮａと、を含有することを特徴とする。
【０００６】
本発明の誘電体磁器組成物において、ＣａとＴｉの比を表す上記「ａ／ｂ」及びＬｎとＡｌの比を表す上記「ｃ／ｄ」は、通常０．８〜１．２、好ましくは０．８５〜１．２、更に好ましくは０．９０〜１．２、最も好ましくは、上記「ａ／ｂ」及び上記「ｃ／ｄ」が１．０、即ち、上記組成式がｘＣａＴｉＯ3−（１−ｘ）ＬｎＡｌＯ3〔但し、０．５４≦ｘ≦０．８２である。〕で表されるものである。上記「ａ／ｂ」及び「ｃ／ｄ」が０．８未満又は１．２を超えると、焼結不良となったり、誘電体共振器のＱｕが大きく低下するので好ましくない。
【０００７】
この誘電体磁器組成物において上記「ｘ」が０．５４未満では、εr が低下し、τfの絶対値が負の側において大きくなる。一方、ｘが０．８２を越える場合は、特に誘電体共振器のＱｕが大きく低下し、τfの絶対値が正の側において非常に大きくなる。また、このｘが０．６５〜０．７０であれば、εr が３９以上、好ましくは４４以上、且つＱｕが３６００以上、好ましくは４０００以上の誘電体磁器組成物とすることができ、この誘電体磁器組成物を用いて誘電体共振器を作製した場合には、Ｑｕが３００００以上、好ましくは３３０００以上の誘電体共振器とすることもできる。
【０００８】
更に、上記「主成分」を１００質量部（以下、質量部を「部」と略記する。）とした場合に、上記「Ｎａ」がＮａ2Ｏ換算で０．０２部未満では、誘電体磁器組成物のＱｕが十分に向上せず、特に誘電体共振器のＱｕが大きく低下する。また、Ｎａが０．５部を越える場合は、却ってＱｕが低下する傾向にある。Ｎａの含有量は０．０５〜０．１５部であることが好ましく、より安定して高いＱｕを有する誘電体磁器組成物及び誘電体共振器とすることができる。Ｎａは焼結助剤として有効に作用し、特に大型の共振器等を作製する場合に、成形体の内外部で均一に焼成される。そのため、均質な焼結体が得られ、高いＱｕを有する共振器等とすることができる。
【０００９】
この誘電体磁器組成物には、上記「Ｔａ」を含有させることが好ましい。Ｔａの含有量は、主成分を１００部とした場合に、Ｔａ2Ｏ5換算で０．３〜５部とすることができる。Ｔａの含有量が０．３部未満では、誘電体磁器組成物及び共振器等のＱｕが十分に向上しない。一方、Ｔａの含有量が５部を越える場合は、誘電体磁器組成物及び共振器等のＱｕがより低下する傾向にある。特にＴａの含有量が０．５〜２部であれば、Ｑｕが十分に向上するため好ましい。上記「Ｔａ」は、Ｔａ2Ｏ5として含有させることができる。
【００１０】
上記「Ｌｎ」は、上記記載の元素のうちのいずれであってもよいが、その少なくとも一部がＬａであることが特に好ましい。Ｌｎの全てがＬａであってもよく、このＬａを含有させることにより、εrが４３以上と大きく、τfが−１０〜＋１０ｐｐｍ／℃、特に−５〜＋５ｐｐｍ／℃と優れた誘電体磁器組成物とすることもできる。更に、ＱｕはＬａを含有させることにより、その値が３００００以上の誘電体共振器とすることができる。特にＬａとともにＴａを含有させることによって、よりＱｕの高い誘電体共振器とすることも可能となる場合がある。
【００１１】
また、Ｌｎが、ＬａとＮｄ又はＳｍ、或いはＬａ、Ｎｄ及びＳｍであっても同様に優れた誘電特性を有する誘電体磁器組成物とすることができる。ＬｎがＬａとＮｄ又はＳｍである場合は、そのモル比を、Ｌａ／Ｎｄ又はＳｍ＝０．３／０．７〜０．７／０．３、特にＬａ／Ｎｄ又はＳｍ＝０．４／０．６〜０．６／０．４（Ｌａ＋Ｎｄ又はＳｍ＝１とする。）とすることが好ましい。更に、ＬｎがＬａ、Ｎｄ及びＳｍである場合は、それらのモル比を、０．４≦Ｌａ＜１、０＜Ｎｄ≦０．２、０＜Ｓｍ≦０．５（Ｌａ＋Ｎｄ＋Ｓｍ＝１とする。）とすることが好ましい。Ｌａの量比が範囲外であるとεrが低下し易く、Ｎｄ、Ｓｍが範囲外であるとεrが低下するとともに、τfが負の側で大きくなる傾向にあり、いずれにしても好ましくない。
【００１２】
本発明の誘電体磁器組成物には、更に上記「Ｍｎ」を含有させることもできる。Ｍｎの含有量は、主成分を１００部とした場合に、ＭｎＯ2換算で０．５部以下、特に０．０２〜０．５部とすることができる。Ｍｎの含有量が０．０２部未満の場合は、Ｑｕの向上がみられず、０．５部を越える場合は、却ってＱｕが低下する傾向にあるため好ましくない。上記「Ｍｎ」は、通常、ＭｎＯ2として含有させることができる。
【００１３】
ｘＣａaＴｉbＯ3−（１−ｘ）ＬｎcＡｌdＯ3により表わされる主成分、及びこの主成分に特定量のＴａ成分、更にはＭｎ成分を含有させることにより、優れた誘電特性を有する誘電体磁器組成物とすることができる。しかし、この組成物を用いて大型の誘電体共振器等を作製した場合、成形体の内部を外部と同様に十分に焼結させることができず、Ｑｕ等の誘電特性が低下することがある。ここで、主成分に更にＮａ成分を配合すれば、これが焼結助剤として有効に作用し、内部、外部ともに十分に焼結し、均質な焼結体とすることができ、大型であっても高いＱｕを有する共振器等とすることができる。
【００１４】
この誘電体磁器組成物では、主成分にＮａ成分、若しくはＮａ成分とＴａ成分を含有させることにより、εrが３９以上、好ましくは４０以上、更に同時にＭｎ成分を含有させることにより、εrが４３以上、組成によってはεrが４５以上である誘電体磁器組成物とすることができる。一方で、Ｑｕは、主成分にＮａ成分、若しくはＮａ成分とＴａ成分、更に同時にＭｎ成分を含有させることで、３６００以上、組成によっては４０００以上の値を示し、実用上、十分な誘電特性を有する誘電体磁器組成物とすることができる。また、τfも同様に、主成分にＮａ成分、若しくはＮａ成分とＴａ成分、更に同時にＭｎ成分を含有させることで、−３５〜＋３５ｐｐｍ／℃、組成によっては−１０〜＋１０ｐｐｍ／℃、更には−５〜＋５ｐｐｍ／℃とすることができ、非常に優れた誘電特性を有する誘電体磁器組成物とすることができる。
【００１５】
本発明の誘電体磁器組成物は、共振周波数８００ＭＨｚにおけるＱｕを３００００以上、好ましくは３２０００以上とすることができる。これにより、低い周波数域において使用することができ、このような場合のＱｕは特に高い値を得ることができる。更に、τfを−１０〜＋１０ｐｐｍ／℃、好ましくは−６〜＋６ｐｐｍ／℃とすることができる。これにより、τfは０ｐｐｍ／℃に近く、非常に狭い範囲に保持することができる。
【００１６】
本発明の誘電体磁器組成物において、主成分であるｘＣａaＴｉbＯ3−（１−ｘ）ＬｎcＡｌdＯ3は、Ｃａ、Ｌｎ、Ａｌ及びＴｉの酸化物、水酸化物、或いはそれぞれの元素の炭酸塩等の加熱によって酸化物となる化合物、例えば、ＣａＣＯ3、Ｎａ2ＣＯ3等を原料粉末として配合し、焼成することによって生成させることができる。また、必要に応じて含有されるＴａ成分及びＭｎ成分も、Ｔａ又はＭｎの酸化物、水酸化物、或いは炭酸塩等の加熱によって酸化物となる化合物を同様に原料粉末として配合し、焼成することによって含有させることができる。通常、Ｃａ元素を含有する酸化物及び／又は加熱によって酸化物となるＣａ元素を含有する化合物、Ｔｉ元素を含有する酸化物及び／又は加熱によって酸化物となるＴｉ元素を含有する化合物、Ｌｎ元素を含有する酸化物及び／又は加熱によって酸化物となるＬｎ元素を含有する化合物（Ｌｎ：Ｙ、Ｌａ、Ｃｅ、Ｐｒ、Ｎｄ、Ｓｍ、Ｅｕ、Ｇｄ、Ｄｙ、Ｅｒ及びＹｂのうちの少なくとも１種）、Ａｌ元素を含有する酸化物及び／又は加熱によって酸化物となるＡｌ元素を含有する化合物、並びにＮａ元素を含有する酸化物及び／又は加熱によって酸化物となるＮａ元素を含有する化合物を原料として用い、上記Ｃａ元素、上記Ｔｉ元素、上記Ｌｎ元素及び上記Ａｌ元素のモル比がｘ：ｘ：（１−ｘ）：（１−ｘ）〔但し、０．５４≦ｘ≦０．８２である。〕となり、且つ、上記Ｎａ元素を含有する酸化物及び／又は加熱によって酸化物となるＮａ元素を含有する化合物が、上記Ｃａ元素を含有する酸化物及び／又は加熱によって酸化物となるＣａ元素を含有する化合物、上記Ｔｉ元素を含有する酸化物及び／又は加熱によって酸化物となるＴｉ元素を含有する化合物、上記Ｌｎ元素を含有する酸化物及び／又は加熱によって酸化物となるＬｎ元素を含有する化合物、及び上記Ａｌ元素を含有する酸化物及び／又は加熱によって酸化物となるＡｌ元素を含有する化合物の合計を１００質量部とした場合に、Ｎａ2Ｏ換算で０．０２〜０．５質量部となる量で上記各原料を混合して原料混合物とし、次いで、該原料混合物を焼成することにより、優れた上記特性を有する本発明の誘電体磁器組成物を得ることができる。
【００１７】
本発明の誘電体共振器は、本発明の誘電体磁器組成物からなることを特徴とするものであり、大型であっても、より安定して高いＱｕを有する。具体的には、共振周波数８００ＭＨｚにおける無負荷品質係数が３００００以上、好ましくは３２０００以上とすることができる。
【００１８】
【発明の実施の形態】
以下、実施例により本発明を具体的に説明する。
（１）誘電特性を評価するための試験片及び誘電体共振器の作製
ＣａＣＯ3粉末（純度；９９．９％）、ＴｉＯ2粉末（純度；９９．９５％）、Ａｌ2Ｏ3粉末（純度；９９．９５％）、表１乃至表２に記載のＬｎの酸化物粉末（純度；９９．９％）、Ｎａ2ＣＯ3粉末（純度；９９．５％）、Ｔａ2Ｏ5粉末（純度；９９．９５％）、及びＭｎＯ2粉末（純度；９９．９％）を原料粉末とし、ｘ、Ｌｎのモル比、並びにＮａ2Ｏ、Ｔａ2Ｏ5及びＭｎＯ2の含有量が表１乃至表２のようになる配合で、ミキサにより２０〜３０分間乾式混合した後、振動ミルにより一次粉砕した。玉石としてはアルミナボールを使用し、粉砕時間は４時間とした。
【００１９】
得られた粉末を、大気雰囲気下、１１００〜１３００℃で２時間仮焼し、この仮焼粉末に適量の有機バインダと水とを加え、トロンメル粉砕機を用いて１０〜１５時間二次粉砕した。次いで、凍結乾燥により乾燥させ、造粒し、造粒後、ふるいによって４０〜２００メッシュの粒度の粉末を得、プレス機によって、直径１９ｍｍ、高さ１１ｍｍの試験片用の成形体を作製した。また、同様にして、外径７５ｍｍ、内径３７ｍｍ、高さ４５ｍｍの共振器用の成形体を作製した。成形圧力は１トン／ｃｍ2とした。
【００２０】
その後、これらの成形体を５００℃で４時間脱脂し、大気雰囲気下、１４００〜１７００℃で２〜６時間保持し、焼成した。次いで、得られた焼結体の外側面及び両端面を研磨加工し、直径１６ｍｍ、高さ８ｍｍの円柱状の試験片、及び図１に示す円筒形の誘電体共振器を作製した。尚、この誘電体共振器の寸法は、共振周波数が８００ＭＨｚになるように図１に記載の範囲内で調整した。
【００２１】
【表１】
0004795550.tif 000002
【００２２】
【表２】
0004795550.tif 000003
【００２３】
（２）誘電特性の評価
（１）で作製した各々の試験片について平行導体板型誘電体円柱共振器法（ＴＥ011ＭＯＤＥ）等により、εr 、Ｑｕ及びτfを測定した。尚、τfは２５〜８０℃の温度領域で測定し、τf＝（ｆ80−ｆ25）／（ｆ25×ΔＴ）、ΔＴ＝８０−２５＝５５℃によって算出した。また、測定時の共振周波数は３〜５ＧＨｚである。εr 、Ｑｕ及びτfの結果を表１及び表２に併記する。
【００２４】
更に、（１）で作製した誘電体共振器を、図１に示すように、金属製ケースの内面底部に接合されたアルミナ製支持台に固定し、ＴＥ01δＭＯＤＥによってＱｕを測定した。この測定結果を表１及び表２に併記する。尚、表１及び表２において＊は請求項１記載の発明の範囲外であり、＊＊は請求項２記載の（実験例３５は請求項２及び４記載の）発明の範囲外であることを表す。
【００２５】
（３）焼結体の組成分析
表３に示す配合割合で、上記（１）と同じ方法により焼結体を得て、この焼結体の外側面及び両端面を＃８００の砥石で研磨加工し、直径１６ｍｍ、高さ８ｍｍの円柱状の試験片、及び図１に示す円筒形の誘電体共振器を作製した（実験例３６〜４４）。この実験例３６〜４４の各試験片について、蛍光Ｘ線測定装置として株式会社理学製「ＲＩＸ２０００」を使用し、Ｘ線源としてＲｈの管球を用い、Ｘ線出力５０ｋＶ、５０ｍＡ、照射面積φ１０ｍｍの条件で測定した。そして、この測定による元素の重量比（質量％）を、酸化物とした場合のモル比に換算し、組成式ｘＣａaＴｉbＯ3−（１−ｘ）ＬｎcＡｌdＯ3におけるａ／ｂ及びｃ／ｄを計算した。また、上記（２）と同じ方法により、実験例３６〜４４の各試験片についてεr 、Ｑｕ及びτfを測定した。これらの結果も表３に併記する。尚、表３において＊は請求項１記載の発明の範囲外であることを表す。
【００２６】
【表３】
0004795550.tif 000004
【００２７】
（４）実施例の効果
表１の結果によれば、１種のＬｎを使用し、その種類を変化させた実験例１及び実験例３〜５では、いずれもεrが３９以上、Ｑｕが３６００以上、τfの絶対値が１０．０以下であり、且つ、共振器のＱｕが２５０００以上の値を示していることから、実用上、十分なεr、Ｑｕ及びτfを有し、共振器のＱｕも高いことが分かる。一方、Ｎａ2Ｏを含有しない実験例２及び６では、それぞれＮａ2Ｏを含有する実験例１及び５と比較し、εr及びτfは問題ないものの、特に共振器のＱｕが大きく低下している。また、ｘが請求項１の下限値を下回っている実験例７では、Ｑｕは特に問題ないものの、εrが相当に低下し、τfが負の側に非常に大きくなっている。
【００２８】
更に、ＬｎをＬａのみとし、Ｔａ2Ｏ5を含有させた実験例８、９、実験例１１、１２及び実験例１４、１５では、εr、Ｑｕともに非常に優れている。また、共振器のＱｕも十分に高く、特にｘの値が小さい場合は、３５０００を越える高いＱｕを有していることが分かる。一方、Ｎａ2Ｏを含有しない実験例１３及び１６では、それぞれＮａ2Ｏを含有する実験例１２及び１５と比較し、εr及びτfは問題ないものの、特に共振器のＱｕが大きく低下していることが分かる。
【００２９】
表２の結果によれば、Ｔａ2Ｏ5に更にＭｎＯ2を含有させた実験例１７、１８では、実用上、十分なεr、Ｑｕを有しているが、ｘが上限値を上回っている実験例１９、２０では、εrは問題ないものの、特に共振器のＱｕが大きく低下し、τfが正の側に非常に大きくなっている。更に、ＬｎとしてＬａを含む２種以上を使用し、Ｎａ2Ｏの含有量を変化させた実験例２１〜２５、併せてＭｎＯ2の含有量も変化させた実験例２７〜２９では、組成によって差はあるものの、いずれも非常に優れたεr、Ｑｕ及びτfを有しており、共振器のＱｕも十分に高いことが分かる。一方、Ｎａ2Ｏの含有量が上限値を越える実験例２６では、τfは問題ないものの、εrが低下し、特に共振器のＱｕが大きく低下している。
【００３０】
更に、ＬｎとしてＬａのみを使用し、Ｔａ2Ｏ5又はＭｎＯ2の含有量を変化させた実験例３０〜３５では、請求項２乃至４記載の発明の範囲に含まれる実験例３０〜３２の場合は、実用上、十分な誘電特性を有している。しかし、Ｔａ2Ｏ5の含有量が上限値を越える実験例３３〜３５では、εr及びτfは問題ないものの、特に共振器のＱｕが大きく低下している。また、ＭｎＯ2の含有量も上限値を越えている実験例３５では、共振器のＱｕがより低下していることが分かる。
【００３１】
表４の結果によれば、焼結体中のＣａとＴｉの比（ａ／ｂ）が０．６と小さい実験例４１及び焼結体中のＣａとＴｉの比（ａ／ｂ）が０．６と小さく、ＬｎとＡｌの比（ｃ／ｄ）が１．２８と大きい実験例４４では、いずれもＱｕが３０００以下と小さく、共振器のＱｕも２８０００以下と低下していることが分かる。また、焼結体中のＣａとＴｉの比（ａ／ｂ）が１．５と大きい実験例４２及び焼結体中のＬｎとＡｌの比（ｃ／ｄ）が０．７と小さい実験例４３では、いずれも焼結不良となっている。これに対し、焼結体中のＣａとＴｉの比（ａ／ｂ）及びＬｎとＡｌの比（ｃ／ｄ）が０．８〜１．２である実験例３６〜４０では、いずれもεr４１以上と大きく、Ｑｕが３８００以上、共振器のＱｕが３００００以上の大きな値を示し、実用上、十分な誘電特性を有しているものであることが分かる。特に、焼結体中のＣａとＴｉの比（ａ／ｂ）が０．８８〜１．１６であり、ＬｎとＡｌの比（ｃ／ｄ）が０．９９〜１．０５の実験例３９及び４０では、実験例３６〜３８と比較して、τfの絶対値が著しく小さく、εr、Ｑｕ及び共振器のＱｕは更に大きい値を示していることから、より優れた誘電特性を有しているものであることが分かる。
【００３２】
尚、本発明においては、前記の具体的な実施の形態に示すものに限られず、目的、用途に応じて本発明の範囲内で種々変更した実施の形態とすることができる。例えば、Ｃａ成分、Ｎａ成分となる原料として前記のＣａＣＯ3、Ｎａ2ＣＯ3以外にも、Ｃａ、Ｎａの過酸化物、水酸化物、硝酸塩等を用いることができる。同様に他の酸化物についても、加熱により酸化物となる種々の化合物を用いることができる。
【００３３】
【発明の効果】
本発明によれば、ＣａＴｉＯ3型の結晶構造により構成され、実用上、十分な誘電特性を有する誘電体磁器組成物とすることができる。特に、本発明によれば、その組成を更に特定することによって、より大きなεr及び高いＱｕ並びにτfの絶対値の小さい誘電体磁器組成物とすることができる。更に、これらの誘電体磁器組成物によれば、特に大型の誘電体共振器等であっても、その内部まで含め全体を十分に焼結させることができ、高いＱｕを有する製品とすることができる。
【図面の簡単な説明】
【図１】金属ケース内に配置された誘電体共振器の形状及び寸法を表す断面図である。
【符号の説明】
１；誘電体共振器、２；アルミナ製支持台、３；金属製ケース。
【図１】
0004795550.tif 000005